(57)【要約】【課題】普通紙上・専用紙上の区別無く滲みが少なく、光沢性を有する画像を実現できる水性インクの提供。更に、インクジェット印刷にあっては耐乾燥目詰まり性が優れる水性インクの提供。【解決手段】顔料を分散ポリマーで包含して水に分散可能にしかつ該分散ポリマー中の芳香環の量が該分散ポリマーの２０〜７０重量％の範囲である分散体、浸透剤、目詰まり防止剤、水を少なくとも含んでなる水性インクであって、該目詰まり防止剤が鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択されていることを特徴とする水性インク。【選択図】　なし【特許請求の範囲】
【請求項１】
顔料を分散ポリマーで包含して水に分散可能にしかつ該分散ポリマー中の芳香環の量が該分散ポリマーの２０〜７０重量％の範囲である分散体、浸透剤、目詰まり防止剤、水を少なくとも含んでなる水性インクであって、該目詰まり防止剤が鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択されていることを特徴とする水性インク。
【請求項２】
前記顔料がＣ．Ｉ．ピグメントブラック１、Ｃ．Ｉ．ピグメントブラック７、Ｃ．Ｉ．ピグメントイエロー７４、Ｃ．Ｉ．ピグメントイエロー１１０、Ｃ．Ｉ．ピグメントイエロー１２８、Ｃ．Ｉ．ピグメントイエロー１８０、Ｃ．Ｉ．ピグメントレッド１２２、Ｃ．Ｉ．ピグメントレッド１７８、Ｃ．Ｉ．ピグメントレッド１９０、Ｃ．Ｉ．ピグメントレッド２０２、Ｃ．Ｉ．ピグメントレッド２０９、Ｃ．Ｉ．ピグメントバイオレット１９、Ｃ．Ｉ．ピグメントバイオレット２３、Ｃ．Ｉ．ピグメントグリーン７、Ｃ．Ｉ．ピグメントグリーン３６、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１６からなる群から選択されていることを特徴とする、請求項１に記載の水性インク。
【請求項３】
更に保湿剤を含んでなることを特徴とする、請求項１あるいは２に記載の水性インク。
【請求項４】
前記浸透剤がアセチレングリコール系界面活性剤、アセチレンアルコール系界面活性剤、シリコン系界面活性剤、アルキレングリコールモノアルキルエーテル、１，２−アルキレングリコールから選ばれる１種以上であることを特徴とする、請求項１に記載の水性インク。
【請求項５】
前記アルキレングリコールモノアルキルエーテルが繰り返し単位１０以下のアルキレングリコールであって、かつ炭素数４〜１０のアルキルエーテルであることを特徴とする請求項４に記載の水性インク。
【請求項６】
前記アルキレングリコールモノアルキルエーテルがジ（トリ）エチレングリコールモノブチルエ−テル及び／または（ジ）プロピレングリコールモノブチルエーテルであることを特徴とする、請求項４あるいは５に記載の水性インク。
【請求項７】
前記１，２−アルキレングリコールが１，２−ヘキサンジオール及び／または１，２−ペンタンジオールであることを特徴とする、請求項４に記載の水性インク。
【請求項８】
前記アセチレングリコール系界面活性剤、アセチレンアルコール系界面活性剤及びシリコン系界面活性剤から選ばれた１種以上の物質の添加量が０．１〜５重量％の範囲であることを特徴とする、請求項４に記載の水性インク。
【請求項９】
前記浸透剤が、少なくとも前記アセチレングリコール系界面活性剤、アセチレンアルコール系界面活性剤及びシリコン系界面活性剤から選ばれた１種以上と、ジ（トリ）エチレングリコールモノブチルエーテル、（ジ）プロピレングリコールモノブチルエーテル及び１，２−アルキレングリコールから選ばれた１種以上と、を含んでなることを特徴とする、請求項１あるいは４に記載の水性インク。
【請求項１０】
前記分散体に含まれる分散ポリマーが、ポリアクリル酸エステル、スチレン−アクリル酸共重合体、ポリスチレン、ポリエステル、ポリアミド、ポリイミド、含珪素分散ポリマー、含硫黄分散ポリマーからなる群から選ばれた１種以上であることを特徴とする、請求項１に記載の水性インク。
【発明の詳細な説明】
【０００１】
【発明の属する技術分野】
本発明は、インクジェット記録方式に好適に用いられる水性インクに関する。
【０００２】
【従来の技術】
近年来、インクジェットプリンタ用インクに求められる特性としては、印刷画像の耐水性や耐光性等の堅牢性が良好であること、また、印刷媒体種によらずに不規則なインクの流れや付着したインク小滴より大きく広がること（以下これを“滲み”とする）等の不具合が無いこと、更に印刷媒体種によらずに印刷画像濃度が高く印刷品質に優れていることが挙げられる。
【０００３】
こうした目的のうち、印刷画像の堅牢性確保に対しては、着色成分として染料の代わりに堅牢性に優れる顔料を利用することが検討されてきている。顔料は、染料と異なり水への溶解性がないため、顔料を水中に微粒子状態で分散することが必要であるが、この分散状態を安定して保つことが非常に困難である。そのために、顔料を水中に安定して分散させる技術が種々提案されている。例えば、分散性界面活性剤を用いる方法（例えば、特許文献１参照）、疎水部と親水部を有する水溶性分散ポリマーを用いる方法（例えば、特許文献２参照）が提案されている。また、着色成分の表面を高分子で被覆する方法として、インクジェットプリンタ用インクとして、染料インクを内包したマイクロカプセルを用いる方法（例えば、特許文献３参照）、水に不溶な溶媒に色素を溶解または分散させこれを分散性界面活性剤で水中に乳化したマイクロカプセル化色素を用いる方法（例えば、特許文献４参照）、水、水溶性溶媒並びにポリエステルの少なくとも１種に昇華性分散染料を溶解または分散させた内包物を含むマイクロカプセルを記録液に使用する方法（例えば、特許文献５参照）、着色された乳化重合粒子と水性材料からなるインキ組成物（例えば、特許文献６参照）、転相乳化反応や酸析法による方法（例えば、特許文献７参照）が提案されている。
【０００４】
【特許文献１】
特開平１−３０１７６０号公報
【特許文献２】
特公平５−６４７２４号公報
【特許文献３】
特開昭６２−９５３６６号公報
【特許文献４】
特開平１−１７０６７２号公報
【特許文献５】
特開平５−３９４４７号公報
【特許文献６】
特開平６−３１３１４１号公報
【特許文献７】
特開平１０−１４００６５号公報
【０００５】
【発明が解決しようとする課題】
しかしながら、以上挙げた従来例については、以下に述べる課題があった。
【０００６】
従来の分散体を用いた場合、インク中に浸透性界面活性剤やグリコールエーテル等の親水部と疎水部を有する物質が存在すると、分散体表面の分散性付与物質（例えば水溶性樹脂、分散性界面活性剤等）の脱離が起こりやすくなり、その水性インクの保存安定性が劣るという課題があった。通常水性インクには、印刷媒体に対する滲みを低減させるため、浸透性界面活性剤やグリコールエーテル等の親水部と疎水部を有する物質が必要である。これらの物質を用いないインクでは印刷媒体に対する浸透性が不充分となり、滲みの少ない印刷を行なうためには印刷媒体種が制限され、それ以外の印刷媒体種では印刷画像品質の低下を引き起こしやすくなるという課題があった。
【０００７】
また、従来の分散体に本発明で用いるような浸透剤（アセチレングリコール、アセチレンアルコール、シリコン系界面活性剤、ジ（トリ）エチレングリコールモノブチルエーテル、（ジ）プロピレングリコールモノブチルエーテル及び１，２−アルキレングリコール等）を用いると長期の保存安定性が得られず、また水分・溶剤等の蒸発によりインクが乾燥した場合、その乾燥インクの再溶解性・再分散性が悪いためインクジェットヘッドのノズルや筆記具のペン先等で詰まりやすくなるという課題を有していた。更に、極端に乾燥が進む条件、例えば高温・低湿度の環境で長時間放置された場合では、ヘッドノズル孔先端でインクが乾燥固化して復帰できず、吐出不能となる場合があった。
【０００８】
更に、従来の分散体を用いた場合、顔料の分散に寄与せずに脱離した一部の分散性付与物質がインク系中に浮遊し、そのために粘度が高いものになってしまうという課題があった。粘度が高くなると顔料等の着色剤添加量が制限され特に普通紙において充分な画質（特に印刷濃度）が得られない。
【０００９】
そこで本発明はこのような課題を解決するもので、その目的とするところは、普通紙や光沢系メディア等の印刷媒体種によらずに印刷画像に滲みが少なく高発色で光沢性に優れ、かつインクジェット印刷にあっては更に吐出安定性に優れ、極端に乾燥してノズル孔先端にて乾燥固化しても容易に復帰できる水性インクを提供するところにある。
【００１０】
【課題を解決するための手段】
本発明の水性インクは、顔料を分散ポリマーで包含して水に分散可能にしかつ該分散ポリマー中の芳香環の量が該分散ポリマーの２０〜７０重量％の範囲である分散体、浸透剤、目詰まり防止剤、水を少なくとも含んでなる水性インクであって、該目詰まり防止剤が鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択されていることを特徴とする。
【００１１】
また、本発明の水性インクは、前記顔料がＣ．Ｉ．ピグメントブラック１、Ｃ．Ｉ．ピグメントブラック７、Ｃ．Ｉ．ピグメントイエロー７４、Ｃ．Ｉ．ピグメントイエロー１１０、Ｃ．Ｉ．ピグメントイエロー１２８、Ｃ．Ｉ．ピグメントイエロー１８０、Ｃ．Ｉ．ピグメントレッド１２２、Ｃ．Ｉ．ピグメントレッド１７８、Ｃ．Ｉ．ピグメントレッド１９０、Ｃ．Ｉ．ピグメントレッド２０２、Ｃ．Ｉ．ピグメントレッド２０９、Ｃ．Ｉ．ピグメントバイオレット１９、Ｃ．Ｉ．ピグメントバイオレット２３、Ｃ．Ｉ．ピグメントグリーン７、Ｃ．Ｉ．ピグメントグリーン３６、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１６からなる群から選択されていることを特徴とする。
【００１２】
更に、本発明の水性インクは、前記浸透剤が、アセチレングリコール系界面活性剤、アセチレンアルコール系界面活性剤、シリコン系界面活性剤、アルキレングリコールモノアルキルエーテル、１，２−アルキレングリコールから選ばれる１種以上であることを特徴とする。
【００１３】
【発明の実施の形態】
本発明による水性インクは、分散体の分散安定性に優れ、普通紙や光沢系メディア等の印刷媒体種によらずに印刷画像に滲みが少なく高発色で光沢性に優れ、かつインクジェット印刷にあっては更に吐出安定性に優れ、極端に乾燥してノズル孔先端にて乾燥固化しても容易に復帰できること等の特性が要求されていることに鑑み、鋭意検討した結果によるものである。
【００１４】
本発明の水性インクに使用する分散体は、顔料を分散ポリマーで包含して水に分散可能にしかつその分散ポリマー中の芳香環の量がその分散ポリマーの２０〜７０重量％の範囲である分散体である。ここで、該分散体に用いる分散ポリマー中の芳香環の量が分散ポリマーの２０重量％以上であることで、その分散ポリマーは疎水性表面の顔料に好適に吸着することが可能となる。また、その吸着した分散ポリマーは本発明で好適に用いる浸透剤を添加しても顔料からの脱離が生じ難くなるため保存安定性に優れている。また、芳香環の量が７０重量％を超えると水中での分散が難しくなり、逆に安定性が得られなくなる。より好ましくは２５重量％〜５０重量％の範囲である。
【００１５】
また本発明の水性インクは目詰まり防止剤を含んでなり、それらは鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択される。これら目詰まり防止剤は、インクジェット記録装置が高温・低湿度下で長時間放置される極端な状況でもヘッドノズル孔先端でのインク乾燥を防止するために添加される。更に、より乾燥が進んでインクが乾燥固化しても、ノズル孔後部から供給されるインクで先端部分を再分散できるため、正常に吐出することができる。なお、再分散性がありながら印刷後に耐水性が得られる理由は明確には不明であるが、以下のように推定される。すなわち、ノズル孔先端で乾燥が進んだ場合は、水等の揮発成分が蒸発した分散体、目詰まり防止剤の混合物であり再分散性が維持される。これに対して印刷媒体上では分散体は比較的表面にあるのに対し、目詰まり防止剤は水等と共に印刷媒体中に浸透拡散して、分散体とは局所的には共存していないため、再分散することなく耐水性が発現すると考えられる。
【００１６】
以下に本発明の水性インクの構成要素について説明する。
【００１７】
＜分散体＞
本発明の水性インクには、顔料を分散ポリマーで包含して水に分散可能にしかつ該分散ポリマー中の芳香環の量が該分散ポリマーの２０〜７０重量％の範囲である分散体を含んでなる。以下に、本発明の水性インクに用いる分散体を構成する、顔料と分散ポリマーについて詳細に説明する。
【００１８】
（顔料）
本発明の水性インクに含まれる顔料としては、有機または無機顔料を好適に用いることができるが、特に以下に述べる顔料を用いると、印刷媒体種によらずに色再現性の良好な画像が得られるので好ましい。具体的には、黒色系としてはファーネスブラック、ランプブラック、アセチレンブラック、チャンネルブラック等のカーボンブラック（Ｃ．Ｉ．ピグメントブラック７）類、またはアニリンブラック（Ｃ．Ｉ．ピグメントブラック１）が、黄色系としてはＣ．Ｉ．ピグメントイエロー７４、１１０、１２８、１８０が、赤色系としてはＣ．Ｉ．ピグメントレッド１２２（キナクリドンマゼンタ）、１７８、１９０、２０２、２０９、Ｃ．Ｉ．ピグメントバイオレット１９が、青色系としてはＣ．Ｉ．ピグメントバイオレット２３、Ｃ．Ｉ．ピグメントブルー１５（フタロシアニンブルーＲ）、１５：１、１５：２、１５：３（フタロシアニンブルーＧ）、１５：４、１５：６（フタロシアニンブルーＥ）、１６が、緑色系としてはＣ．Ｉ．ピグメントグリーン７、３６が挙げられる。
【００１９】
以上述べた顔料の添加量は、水性インク全量に対して０．５〜３０重量％の範囲が好ましい。より好ましくは１〜１２重量％の範囲である。顔料濃度が０．５重量％未満の添加量では印刷濃度が薄すぎて色再現性に関して所望の目的を達成できなくなり、また３０重量％より多い添加量ではインクの粘度増加や粘度特性に構造粘性が生じ、インクジェットヘッドからのインクの吐出安定性が悪くなる傾向になる。
【００２０】
また、顔料の粒径は分散安定性の観点から５μｍ以下が好ましく、より好ましくは０．３μｍ以下（３００ｎｍ以下）、更に好ましくは０．０１〜０．１５μｍ（１０〜１５０ｎｍ）の範囲である。
【００２１】
分散方法は超音波分散、ビーズミル、サンドミル、ロールミルなどによる方法などの分散方法を用いることができる。
【００２２】
（分散ポリマー）
本発明の水性インクに含まれる分散体は、前記の顔料と分散ポリマーからなる。そしてその分散ポリマーは、前記の顔料を包含してそれを水中に分散可能としかつ分散ポリマー中の芳香環の量がその分散ポリマーの２０〜７０重量％の範囲であるものである。分散ポリマーを形成する物質の疎水基が少なくともアルキル基、シクロアルキル基または芳香環から選ばれた１種以上であることが好ましいが、芳香環の量を上記の範囲にすることが好ましい。芳香環を分散ポリマー中に含ませる場合は、アリール基（具体的にはフェニル基、ナフチル基、アントリル基等）及び／またはそれらの誘導体、その他の芳香環及び／またはそれらの誘導体の形態で含ませることができる。また、前記分散ポリマーを形成する物質中に親水性官能基を有しているのが好ましく、その親水性官能基は少なくともカルボキシル基、スルホン酸基、ヒドロキシル基、アミノ基、アミド基及びそれらの塩基であることが好ましい。それら分散ポリマーを形成する物質の具体例として二重結合を有するアクリロイル基、メタクリロイル基、ビニル基あるいはアリル基を有するモノマーやオリゴマー類を用いることができる。
【００２３】
上記の分散ポリマーを構成するモノマーとしては、具体的には、芳香環を分散ポリマー中に含ませるには、例えばスチレン、（α、２、３または４）−アルキルスチレン、（α、２、３または４）−アルコキシスチレン、３，４−ジメチルスチレン、α−フェニルスチレン、ジビニルベンゼン、ビニルナフタレン、ベンジル（メタ）アクリレート、フェノキシエチル（メタ）アクリレート、ビスフェノールＡまたはＦのエチレンオキシド付加物のジ（メタ）アクリレート等を用いることができる。またその他のモノマーとしては、テトラヒドロフルフリルアクリレート、ブチルメタクリレート、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、その他アルキル（メタ）アクリレート、メトキシジエチレングリコール（メタ）アクリレート、エトキシ基、プロポキシ基、ブトキシ基のジエチレングリコールまたはポリエチレングリコールの（メタ）アクリレート、シクロヘキシル（メタ）アクリレート、イソボニル（メタ）アクリレート、ヒドロキシアルキル（メタ）アクリレート、その他含フッ素、含塩素、含珪素（メタ）アクリレート、（メタ）アクリルアミド、マレイン酸アミド、（メタ）アクリル酸等を用いることができる。また上記の一官能基モノマーの他に、分散ポリマー中に架橋構造を導入する場合は（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオール及び１，１０−デカンジオール等の（メタ）アクリレート、トリメチロールプロパントリ（メタ）アクリレート、グリセリン（ジ、トリ）（メタ）アクリレート、ネオペンチルグリコールジ（メタ）アクリレート、ペンタエリスリトールテトラ（メタ）アクリレート、ジペンタエリスリトールヘキサ（メタ）アクリレート等のアクリル基やメタクリル基を有する化合物を用いることができる。
【００２４】
また、芳香環を含むポリマーとしてスチレン−アクリル酸共重合体、ポリスチレン、ポリイミドと、その他のポリマーとしてポリアクリル酸エステル、ポリエステル、ポリアミド、含珪素分散ポリマー、含硫黄分散ポリマーからなる群から選ばれた１種以上を主成分とするようにこれらの分散ポリマーを添加しながら作成することもできる。
【００２５】
重合開始剤は過硫酸カリウムや過硫酸アンモニウムの他に、過硫酸水素やアゾビスイソブチロニトリル、過酸化ベンゾイル、過酸化ジブチル、過酢酸、クメンヒドロパーオキシド、ｔ−ブチルヒドロキシパーオキシド、パラメンタンヒドロキシパーオキシドなどラジカル重合に用いられる一般的な開始剤を用いることができる。
【００２６】
本発明の水性インクで用いる分散ポリマーは、乳化重合で調製することもでき、その際には連鎖移動剤を用いることもできる。例えば、ｔ−ドデシルメルカプタンの他にｎ−ドデシルメルカプタン、ｎ−オクチルメルカプタン、キサントゲン類であるジメチルキサントゲンジスルフィド、ジイソブチルキサントゲンジスルフィド、あるいはジペンテン、インデン、１，４−シクロヘキサジエン、ジヒドロフラン、キサンテンなどが挙げられる。
【００２７】
また、本発明の水性インクは、その好ましい態様によれば、前述の顔料を包含する分散ポリマーが、ポリアクリル酸エステル、スチレン−アクリル酸共重合体、ポリスチレン、ポリエステル、ポリアミド、ポリイミド、含珪素分散ポリマー、含硫黄分散ポリマーからなる群から選ばれた１種以上を主成分とするものからなる。本発明の水性インクに含まれている浸透剤として好適な、詳細には後述するが、アセチレングリコール系界面活性剤、アセチレンアルコール系界面活性剤、シリコン系界面活性剤、ジ（トリ）エチレングリコールモノブチルエーテル、（ジ）プロピレングリコールモノブチルエーテル及び１，２−アルキレングリコールから選ばれた１種以上からなる物質は、顔料を水中に分散させるのに従来用いられてきた分散剤（例えば水溶性樹脂、分散性界面活性剤等）と親和性が高く、インク中にそれら物質を添加すると分散剤が顔料表面から脱離しやすくなる。そして脱離した分散剤がインク中に浮遊し、それが原因でインクジェットヘッドのノズルを濡らしてインクの飛翔が乱れるという現象が生じやすい。また顔料の分散性が不安定となりやすい。しかし、上記の分散ポリマーを用いて好適な分散を行なうことで分散ポリマーが安定して顔料を包含し、また顔料表面から脱離しにくいので上記のような不具合がなく好ましい。
【００２８】
更に、本発明の水性インクは、前述の分散ポリマーが少なくとも重合性基を有する分散剤と共重合性モノマーとの共重合体であっても好適に用いることができる。ここで、重合性基を有する分散剤とは少なくとも疎水基、親水基及び重合性基を有するもので、重合性基はアクリロイル基、メタクリロイル基、アリル基あるいはビニル基等であり、共重合性基も同じくアクリロイル基、メタクリロイル基、アリル基あるいはビニル基等になる。インクジェットプリンタ用の水性インクとしては粒径が比較的揃っていた方が目詰まりや吐出の安定性の観点から好ましいので、顔料を分散ポリマーで包含した分散体は、乳化重合または転相乳化法によって製造されることが好ましい。また、分散ポリマー中の芳香環が本発明の範囲にあり、かつ好適な分散剤による好適な分散をすることによって堅固な分散ポリマーになり、本発明の水性インクで用いる浸透剤として好適なアセチレングリコール系界面活性剤、アセチレンアルコール系界面活性剤、シリコン系界面活性剤、グリコールエーテル類及び１，２−アルキレングリコールから選ばれた１種以上からなる物質の添加によっても顔料から分散ポリマーが脱離しにくいため、長期間に渡って分散安定性が得られるので好ましい。
【００２９】
前述の顔料を分散ポリマーで包含した分散体は、重合性基を有する分散剤で該顔料を分散させた後、該分散剤と共重合可能なモノマーと重合開始剤を用いて水中で乳化重合されたものも好適に用いることができる。
【００３０】
以上述べたように、顔料を上述の分散ポリマーにて包含した分散体を用いることによって、保存安定性に優れたインクジェット印刷に好適な水性インクとすることができる。また、前述の分散体を筆記具用インクにも好適に用いることができる。
【００３１】
＜目詰まり防止剤＞
本発明の水性インクは目詰まり防止剤を含んでなる。その目詰まり防止剤は、鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択されていることを特徴とする。以下に各物質について詳細に説明する。
【００３２】
（鎖状もしくは環状アミド化合物）
鎖状もしくは環状アミド化合物としては、ラクトアミド、カルバミン酸メチル、カルバミン酸エチル、カルバミン酸プロピル、ホルムアミド、Ｎ−メチルホルムアミド、Ｎ，Ｎ−ジエチルホルムアミド、Ｎ，Ｎ−ジメチルホルムアミド、アセトアミド、Ｎ−メチルアセトアミド、Ｎ，Ｎ−ジメチルアセトアミド、プロピオンアミド、Ｎ−メチルプロピオンアミド、ニコチンアミド、６−アミノニコチンアミド、Ｎ，Ｎ−ジエチルニコチンアミド、Ｎ−エチルニコチンアミド、Ｎ−メチルピロリドン、５−メチル−２−ピロリドン、５−ヒドロキシメチル−２−ピロリドン、δ−バレロラクタム、ε−カプロラクタム、ヘプトラクタム、ピログルタミン酸、Ｎ−メチル−ε−カプロラクタム、β−プロピオラクタム等が挙げられる。これらは、単独、あるいは複数混合して用いることができる。
【００３３】
（イミダゾール誘導体）
イミダゾール誘導体は、イミダゾール環に水酸基やカルボキシル基やアルキル基等が結合した水溶性化合物であり、具体的には、イミダゾール、Ｎ−メチルイミダゾール、２−メチルイミダゾール、２−ヒドロキシイミダゾール、４−ヒドロキシイミダゾール、５−ヒドロキシイミダゾール、ピリミダゾール、２−エチルイミダゾール、２−エチル−４−メチルイミダゾール、ヒスタミン、ヒスチジン、イミダゾール酢酸、４−メチルイミダゾール、４−イミダゾールアクリル酸、４，５−イミダゾールジカルボン酸、ピロカルピン等が挙げられる。これらは、単独、あるいは複数混合して用いることができる。
【００３４】
（アジン化合物）
アジン化合物としては、ピラジン、ピラジンアミド、ヘキサヒドロピラジン、３−エチル−２，６−ジメチルピラジン、ピラジン−２，３−ジカルボン酸、ピラジンカルボニトリル、２，３−ピラジンジカルボニトリル、２，３−ピラジンカルボキシアミド、２，３−ピラジン無水二カルボン酸、ピラジンエタンチオール、トリアジン、シアヌル酸、シアヌル酸メチル、メラミン、トリチオシアヌル酸、ピリダジン、４−ピリダジンカルボン酸、シトシン、シトシン−５−カルボン酸等が好ましく、これらを単独、あるいは複数混合して用いることができる。
【００３５】
（アゾール化合物）
アゾール化合物としては、１，２，３−トリアゾール、１，２，４−トリアゾール、１，２，３−トリアゾール−４，５−ジカルボン酸、１Ｈ−１，２，４−トリアゾール−３−チオール、ベンゾトリアゾール、ベンゾトリアゾール−５−カルボン酸、１Ｈ−ベンゾトリアゾール−１−メタノール、ピラゾール、テトラゾール、オキサゾール、Ｎ１−（４，５−ジメチル−２−オキサゾリル）スルファニルアミド、チアゾール、２−アミノチアゾール、２−チアゾールカルボキシアルデヒド、５−チアゾールメタノール、１，２，３−チアジアゾール、ベンゾイミダゾール、ベンゾイミダゾール−２−カルバミン酸、（２−ベンゾイミダゾリル）アセトニトリル、５−ベンゾイミダゾールカルボン酸、２−ベンゾイミダゾールエタノール、２−ベンゾイミダゾールプロピオン酸、２−メルカプトベンゾイミダゾール等が好ましく、これらを単独、あるいは複数混合して用いることができる。
【００３６】
（アミジン誘導体）
アミジン誘導体としては、グアニジン、１−メチル−３−ニトロ−１−ニトロソグアニジン、１−アミル−３−ニトロ−１−ニトロソグアニジン、ニトログアニジン、スルファグアニジン、グアニジノ酢酸、グアニチジン、アミノグアニジン、カナバニン、アルギニノコハク酸、アルギニン、ビグアニド等が挙げられる。これらは、単独、あるいは複数混合して用いることができる。
【００３７】
（ヒドロキシピリジン誘導体）
ヒドロキシピリジン誘導体は、ピリジン環に水酸基が直接、あるいはメチレン鎖を介して結合した水溶性化合物であり、具体的には、２−ピリジノール、３−ピリジノール、４−ピリジノール、３−メチル−２−ピリジノール、４−メチル−２−ピリジノール、６−メチル−２−ピリジノール、２−ピリジンメタノール、３−ピリジンメタノール、４−ピリジンメタノール、２−ピリジンエタノール、３−ピリジンエタノール、４−ピリジンエタノール、２−ピリジンプロパノール、３−ピリジンプロパノール、４−ピリジンプロパノール、α−メチル−２−ピリジンメタノール、２，３−ピリジンジオールを単独、あるいは複数混合して用いることができる。
【００３８】
（プリン誘導体）
プリン誘導体としては、プリン、プリンリボシド、２−アミノ−６−メルカプトプリン、６−（メチルチオ）プリンリボシド、６−ベンジルアミノプリン、キサントシン、グアニン、２’−デオキシグアノシン、グアノシン、Ｏ−メチルグアニン、メチルグアニン、カフェイン、キサンチン、テオフィリン、テオブロミン、アデニン、アデノシン、２’−デオキシアデノシン、Ｎ−ベンジル−９−（２−テトラヒドロピラニル）アデニン、アデノシン三リン酸等が挙げられる。これらは、単独、あるいは複数混合して用いることができる。
【００３９】
（ヒドロキシ環状アミン化合物）
ヒドロキシ環状アミン化合物は、環状アミンに水酸基が直接、あるいはメチレン鎖を介して結合した水溶性化合物であり、具体的には、４−ヒドロキシピペリジン、３−ヒドロキシピペリジン、２−ヒドロキシピペリジン、Ｎ−メチル−３−ヒドロキシピペリジン、Ｎ−エチル−３−ヒドロキシピペリジン、Ｎ−メチル−３−ヒドロキシメチルピペリジン、Ｎ−メチル−２−ヒドロキシメチルピペリジン、Ｎ−（２−ヒドロキシエチル）ピペリジン、２−（２−ヒドロキシエチル）ピペリジン、４−（２−ヒドロキシエチル）ピペリジン、Ｎ−（２−ヒドロキシエチル）ピペラジン、Ｎ−（２−ヒドロキシエチル）モルホリン、Ｎ−（２−ヒドロキプロピル）モルホリン、Ｎ−（２−ヒドロキシエチル）ピロール、ピロリノール、Ｎ−（２−ヒドロキシエチル）ピロリジン、Ｎ−メチル−２−（２−ヒドロキシエチル）ピロリジン、Ｎ−（２−ヒドロキシエチル）エチレンイミン、３−オキシピラゾール、５−オキシピラゾール等が好ましく、これらを単独、あるいは複数混合して用いることができる。
【００４０】
これら目詰まり防止剤は、インクに対して１〜４０重量％の範囲で含まれることが好ましい。１重量％以上であれば、水性インクに耐乾燥目詰まり性が付与できる。４０重量％未満であれば、インクジェット記録方式に適当な粘度に調整しやすい。
【００４１】
＜浸透剤＞
本発明の水性インクは、上述した分散体、目詰まり防止剤の他に、浸透剤、水を少なくとも含んでなる。浸透剤としては、アセチレングリコール系界面活性剤、アセチレンアルコール系界面活性剤、シリコン系界面活性剤、アルキレングリコールモノアルキルエーテル、１，２−アルキレングリコールから選ばれる１種以上である。浸透剤としてこれらを添加することにより印刷物の乾燥性が向上し、連続して印刷しても前の印刷部分が次の印刷媒体の裏面に転写されることがなくなるため、特にインクジェット印刷方法にあっては高速印刷が可能となる。
【００４２】
そして、本発明の水性インクは、その好ましい態様によれば、前述のアルキレングリコールモノアルキルエーテルが繰り返し単位１０以下のアルキレングリコールであって、炭素数４〜１０のアルキルエーテルである。その中でも、ジ（トリ）エチレングリコールモノブチルエ−テル及び／または（ジ）プロピレングリコールモノブチルエーテルであることが好ましく、前述の１，２−アルキレングリコールが１，２−ヘキサンジオール及び／または１，２−ペンタンジオールであることが好ましい。
【００４３】
また本発明の水性インクは、前述のジ（トリ）エチレングリコールモノブチルエーテル、（ジ）プロピレングリコールモノブチルエーテル及び１，２−アルキレングリコールから選ばれた１種以上からなる物質の添加量が水性インク全量に対して０．５〜３０重量％の範囲であることが好ましい。０．５重量％未満では浸透性向上の効果が低く印刷品質が向上しない。３０重量％を超えると粘度上昇によりインクジェットヘッドでは吐出しにくくなるため使いづらく、またそれ以上添加しても印刷品質向上の効果がない。より好ましくは１〜１５重量％の範囲である。
【００４４】
また本発明の水性インクは、その好ましい態様によれば、前述のアセチレンアルコール系界面活性剤、アセチレンアルコール系界面活性剤及びシリコン系界面活性剤から選ばれた１種以上を水性インク全量に対して０．１〜５重量％の範囲で含む。５重量％を超えると印刷品質向上の効果が頭打ちであり、また粘度上昇によりインクジェットヘッドでは吐出しにくくなるため使いづらく、更にヘッドの先端にインクが付着しやすくなるためインクドットの飛翔が曲がって印刷が乱れやすくなる。０．１重量％未満では印刷品質向上の効果が低くなる。より好ましい添加量は０．１５〜２重量％の範囲である。
【００４５】
そして、本発明の水性インクは、その好ましい態様によれば、上記浸透剤として、少なくとも前述のアセチレンアルコール系界面活性剤、アセチレンアルコール系界面活性剤及びシリコン系界面活性剤から選ばれた１種以上と、ジ（トリ）エチレングリコールモノブチルエーテル、（ジ）プロピレングリコールモノブチルエーテル及び１，２−アルキレングリコールから選ばれた１種以上を同時に含む。アセチレングリコール及び／またはアセチレンアルコール系界面活性剤とジ（トリ）エチレングリコールモノブチルエーテル、（ジ）プロピレングリコールモノブチルエーテル及び１，２−アルキレングリコールから選ばれた１種以上は同時に用いる方が印刷品質向上の面で有利である。
【００４６】
そして、本発明の水性インクは、前述のアセチレンアルコール系界面活性剤、アセチレンアルコール系界面活性剤及びシリコン系界面活性剤から選ばれた１種以上が水性インク全量に対して０．０１〜０．５重量％の範囲であり、ジ（トリ）エチレングリコールモノブチルエーテル、（ジ）プロピレングリコールモノブチルエーテル及び１，２−アルキレングリコールから選ばれた１種以上が１重量％以上であることが好ましい。アセチレンアルコール系界面活性剤、アセチレンアルコール系界面活性剤及びシリコン系界面活性剤から選ばれた１種以上は少量で浸透性を向上させる効果がある。従って、０．５重量％以下であり、ジ（トリ）エチレングリコールモノブチルエーテル、（ジ）プロピレングリコールモノブチルエーテル及び１，２−アルキレングリコールから選ばれた１種以上は１重量％以上であることで印刷品質が更に向上する。
【００４７】
本発明の水性インクは、前述の１，２−アルキレングリコールが炭素数４〜１０の１，２−アルキレングリコールであり、水性インク全量に対する添加量が１０重量％以下であることが好ましい。１０重量％を超えると粘度上昇によりインクジェットヘッドでは吐出しにくくなるため使いづらく、それ以上添加しても印刷品質向上の効果がない。しかし、筆記具用としてはこれに限定されない。より好ましくは１〜８重量％の範囲である。また、炭素数が４未満であると上記範囲より多く添加しても浸透性向上の効果が得られにくく、炭素数が１０を超えると水溶性が低いので本発明のような水性インクには使用しづらい。
【００４８】
前述の１，２−アルキレングリコールのうち、本発明の水性インクに特に好適に用いられるものとしては１，２−ペンタンジオールまたは１，２−ヘキサンジオールである。１，２−ペンタンジオールの添加量は、水性インク全量に対して３〜１０重量％の範囲が好ましい。３重量％未満であると浸透性向上の効果が低く、そのため印刷画像に滲みの発生が多い。反対に１０重量％を超えると粘度が高くなりインクジェットヘッドでは吐出しにくくなるため使いづらい。１，２−ヘキサンジオールの添加量は水性インク全量に対して０．５〜１０重量％が好ましい。０．５重量％未満であると浸透性向上の効果が低く、そのため印刷画像の滲みが多い。反対に１０重量％を超えると粘度が高くなりインクジェットヘッドでは吐出しにくくなるため使いづらい。
【００４９】
本発明の水性インクは、前述のアセチレングリコール及び／またはアセチレンアルコール系界面活性剤の添加量が０．５重量％以上のときはその１，２−アルキレングリコールとの重量比が１：０〜１：５０の範囲であることが好ましい。この範囲内であれば普通紙及び光沢系メディア上でも、滲みの少ない印刷品質に優れた画像が得られるので好ましい。１，２−アルキレングリコールがアセチレングリコール及び／またはアセチレンアルコール系界面活性剤の５０倍を超えると印刷品質の向上効果が頭打ちでありそれ以上添加しても効果が低く、逆に粘度上昇の弊害を生じる。
【００５０】
そして、本発明の水性インクは、更に前述の（ジ）プロピレングリコールモノブチルエーテルを１０重量％以下含むことが好ましい。１０重量％を超えると印刷品質向上の効果が頭打ちであり、逆に粘度上昇の弊害と水溶性が低いので溶解助剤の添加が必要になってくる。より好ましくは０．５〜５重量％の範囲である。
【００５１】
本発明の水性インクは、前述のアセチレングリコール及び／またはアセチレンアルコール系界面活性剤と（ジ）プロピレングリコールモノブチルエーテルの重量比が１：０〜１：１０の範囲であることが好ましい。（ジ）プロピレングリコールモノブチルエーテルがアセチレングリコール及び／またはアセチレンアルコール系界面活性剤の１０倍を超えると印刷品質の向上効果が頭打ちでありそれ以上添加しても効果が低く、逆に粘度上昇の弊害を生じる。
【００５２】
本発明の水性インクは、前述のジ（トリ）エチレングリコールモノブチルエーテルを２０重量％以下含むことが好ましい。ジ（トリ）エチレングリコールモノブチルエーテルとはジエチレングリコールモノブチルエーテル（以下、“ＤＥＧｍＢＥ”と記載する場合がある）及び／またはトリエチレングリコールモノブチルエーテル（以下、“ＴＥＧｍＢＥ”と記載する場合がある）を示すが、印刷品質改良のための浸透性の必要レベルとして、２０重量％以下の添加が好ましい。２０重量％を超えると印刷品質向上の効果が頭打ちであり、逆に粘度上昇の弊害が生じる。より好ましくは０．５〜１５重量％の範囲である。
【００５３】
本発明の水性インクは、前述のアセチレングリコール及び／またはアセチレンアルコール系界面活性剤の添加量が０．５重量％以上であり、ジ（トリ）エチレングリコールモノブチルエーテルとの重量比が１：０〜１：１０の範囲であることが好ましい。アセチレングリコール及び／またはアセチレンアルコール系界面活性剤の１０倍まで添加することが印刷品質の観点から好ましい。ジ（トリ）エチレングリコールモノブチルエーテルはアセチレングリコール系の界面活性剤の溶解性を向上させることと印刷品質の向上に役立つが、１０倍を超える添加量ではそれらの効果が頭打ちになるのでインクジェット用水性インクとしては使用しにくくなる。
【００５４】
＜その他の添加剤＞
本発明の水性インクは、上述した分散体、目詰まり防止剤、浸透剤、水を少なくとも含んでなる。このことにより、普通紙や光沢系メディア等の印刷媒体種によらずに印刷画像に滲みが少なく高発色で光沢性に優れ、かつインクジェット印刷にあっては更に吐出安定性に優れる水性インクとなる。更に、インクジェット記録装置が高温・低湿度下で長時間放置される極端な状況でもヘッドノズル孔先端でのインクが乾燥しない。より乾燥が進んでインクが乾燥固化しても、ノズル孔後部から供給されるインクで先端部分を再分散できるため、正常に吐出することができる。ここで、更なる放置安定性の確保、インク吐出ヘッドからの安定吐出達成等の目的で保湿剤、溶解助剤、浸透制御剤、粘度調整剤、ｐＨ調整剤、酸化防止剤、防黴剤、腐食防止剤、分散に影響を与える金属イオンを捕獲するためのキレート剤等種々の添加剤を添加する場合がある。以下、それらを例示する。
【００５５】
保湿剤とは、インクジェットのノズル先端や筆記具のペン先で乾燥を抑える効果があり、そのような特性を示すものとしては、水溶性・高沸点低揮発性の多価アルコール類、含窒素有機溶剤、含硫黄有機溶剤、糖類などが好ましい。
【００５６】
多価アルコール類の具体例としては、エチレングリコール、ジエチレングリコール、トリエチレングリコール、テトラエチレングリコール、プロピレングリコール、ジプロピレングリコール、トリプロピレングリコール、分子量２，０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセリン、メソエリスリトール、ペンタエリスリトール、トリメチロールエタン、トリメチロールプロパンなどが挙げられる。
【００５７】
また、含窒素有機溶剤の具体例としては、２−ピロリドン、Ｎ−メチル−２−ピロリドン、１，３−ジメチル−２−イミダゾリジノンなどが挙げられる。
【００５８】
また、含硫黄有機溶剤の具体例としては、２，２’−チオジエタノール、チオジグリコールなどが挙げられる。
【００５９】
更に、糖類としては単糖類及び多糖類があり、その具体例としてはグルコース、マンノース、フルクトース、リボース、キシロース、アラビノース、ラクトース、ガラクトース、アルドン酸、グルシトース、マルトース、セロビオース、スクロース、トレハロース、マルトトリオース等の他にアルギン酸及びその塩、シクロデキストリン類、セルロース類を用いることができる。
【００６０】
以上述べた保湿剤の水性インク全量に対する添加量は０．０５〜３０重量％の範囲が好ましい。０．０５重量％未満ではインクがヘッドのノズル先端で乾燥して詰まる目詰まり現象を回復させる効果は少なく、３０重量％を超えるとインクの粘度が上昇して適切な印刷ができなくなる。より好ましい添加量は３〜２０重量％の範囲である。糖類のアルギン酸及びその塩、シクロデキストリン類、セルロース類はインクにしたときの粘度が高くなり過ぎない程度の添加量にする必要がある。
【００６１】
溶解助剤及び／あるいは浸透制御剤としては、水と相溶性を有し、インクに含まれる水溶性の低いグリコールエーテル類やインク成分の溶解性を向上させ、更に普通紙等の印刷媒体に対する浸透性を適宜制御させ、あるいはノズル先端やペン先の目詰まりを防止するために用いることのできるものとして、本発明の水性インクに以下のものを含ませることができる。具体的には、エタノール、メタノール、ブタノール、プロパノール、イソプロパノールなどの炭素数１〜４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、プロピレングリコールモノ−ｎ−ブチルエーテル、ジプロピレングリコールモノ−ｎ−ブチルエーテルなどのグリコールエーテル類、ホルムアミド、アセトアミド、ジメチルスルホキシド、ソルビット、ソルビタン、アセチン、ジアセチン、トリアセチン、スルホランなどがあり、これらを適宜選択して使用することができる。
【００６２】
また、本発明の水性インクには更に普通紙やインクジェット専用紙（特に光沢系メディア）等の印刷媒体への浸透性を制御するため、他の界面活性剤を添加することも可能である。添加する界面活性剤は前述したアセチレングリコール系界面活性剤、アセチレンアルコール系界面活性剤あるいはシリコン系界面活性剤である浸透性界面活性剤が好ましいが、それ以外でも必要に応じて用いることができる。その例としては、両性界面活性剤、非イオン界面活性剤などが挙げられる。両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。非イオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系、その他フッ素アルキルエステル、パーフルオロアルキルカルボン酸塩などの含フッ素系界面活性剤などがある。
【００６３】
また、ｐＨ調整剤、溶解助剤あるいは酸化防止剤としてモノエタノールアミン、ジエタノールアミン、トリエタノールアミン、トリイソプロパノールアミン、Ｎ，Ｎ−ジメチルエタノールアミン、Ｎ，Ｎ−ジエチルエタノールアミン、モルホリンなどのアミン類及びそれらの変成物、水酸化カリウム、水酸化ナトリウム、水酸化リチウム、水酸化アンモニウム、４級アンモニウム水酸化物（テトラメチルアンモニウムなど）などの無機塩類、炭酸（水素）カリウム、炭酸（水素）ナトリウム、炭酸（水素）リチウムなどの炭酸塩類その他燐酸塩など、あるいは尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸及びその塩などを用いることができる。また、市販の酸化防止剤、紫外線吸収剤なども用いることができる。その例としてはチバガイギー社製のＴｉｎｕｖｉｎ３２８、９００、１１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４など、あるいはランタニドの酸化物などがある。
【００６４】
更に、粘度調整剤としては、ロジン類、アルギン酸類、ポリビニルアルコール、ヒドロキシプロピルセルロース、カルボキシメチルセルロース、ヒドロキシエチルセルロース、メチルセルロース、ポリアクリル酸塩、ポリビニルピロリドン、アラビアゴムスターチなどを用いることができる。
【００６５】
【実施例】
次に具体的な実施の形態について説明する。
【００６６】
本発明において示す顔料の例として、以下の実施例及び比較例では一部の有機または無機顔料を用いた場合について述べているが、これらに限定されず本発明に好適な顔料として例示した有機・無機顔料を用いることができる。＜＞中にそれぞれの平均粒径をｎｍ（ナノメートル）単位で示す。
【００６７】
また、本発明の水性インクに用いる分散体においては、以下に例示した実験例の他に、顔料を反応性分散剤で分散し、次いで水中で触媒の存在下で乳化重合を行なうことによって得ることもできる。
【００６８】
（ブラック分散体１の製造）
ブラック分散体１は、顔料としてカーボンブラックであるモナーク８８０（キャボット製）を用いた。攪拌機、温度計、還流管及び滴下ロートを備えた反応容器を窒素置換した後、スチレン３０部、α−メチルスチレン１０部、ブチルメタクリレート１５部、ラウリルメタクリレート１０部、アクリル酸２部、ｔ―ドデシルメルカプタン０．３部を入れて７０℃に加熱し、別に用意したスチレン１５０部、アクリル酸１５部、ブチルメタクリレート５０部、ｔ−ドデシルメルカプタン１部、メチルエチルケトン２０部及びアゾビスイソブチロニトリル３部を滴下ロートに入れて４時間かけて反応容器に滴下しながら分散ポリマーを重合反応させた。次に、反応容器にメチルエチルケトンを添加して５０重量％濃度の分散ポリマー溶液を作成した。
【００６９】
上記分散ポリマー溶液４０部とカーボンブラックであるモナーク８８０（キャボット社製）３０部、０．１ｍｏｌ／Ｌの水酸化ナトリウム水溶液１００部、メチルエチルケトン３０部を混合し、ホモジナイザーで３０分攪拌した。その後、イオン交換水を３００部添加して、さらに１時間攪拌した。そして、ロータリーエバポレーターを用いてメチルエチルケトンの全量と水の一部を留去して、０．１ｍｏｌ／Ｌの水酸化ナトリウムで中和してｐＨ９に調整してから０．３μｍのメンブレンフィルターで濾過して固形分（分散ポリマーとカーボンブラック）が２０重量％のブラック分散体１とした。
【００７０】
この分散体の一部を取り出し、０．１ｍｏｌ／Ｌ濃度ＨＣｌを添加して酸析させ、アセトンを用いたソックスレー抽出法で分散ポリマーのみを取り出し、ＤＭＳＯ−ｄ６を用いた１３Ｃ−ＮＭＲ及び１Ｈ−ＮＭＲ（ブルカー社（ドイツ）製ＡＭＸ４００）で測定したときの、この分散ポリマー全重量に対する芳香環の量は５０重量％であった。
【００７１】
（ブラック分散体２の製造）
ブラック分散体２は、顔料としてカーボンブラックであるラーベンＣ（商品名；コロンビアカーボン株式会社製、Ｃ．Ｉ．ピグメントブラック７）を２０部用いた他は、ブラック分散体１の製造と同様な組成と方法にて製造した。
【００７２】
（ブラック分散体３の製造）
ブラック分散体３は、顔料としてカーボンブラックであるピグメントブラックＡ（商品名；ＢＡＳＦ社製、Ｃ．Ｉ．ピグメントブラック１）を４６．７部用いた他は、ブラック分散体１の製造と同様な組成と方法にて製造した。
【００７３】
（イエロー分散体１の製造）
イエロー分散体１は、顔料としてＣ．Ｉ．ピグメントイエロー１８０を３０部用いた他は、ブラック分散体１の製造と同様な組成と方法にて製造した。
【００７４】
（イエロー分散液２の製造）
イエロー分散体２は、顔料としてＣ．Ｉ．ピグメントイエロー７４（不溶性モノアゾ顔料）を４６．７部用いた他は、ブラック分散体１の製造と同様な組成と方法にて製造した。
【００７５】
（イエロー分散体３の製造）
イエロー分散体３は、顔料としてＣ．Ｉ．ピグメントイエロー１２８（縮合アゾ顔料）を８０部用いた他は、ブラック分散体１の製造と同様な組成と方法にて製造した。
【００７６】
（マゼンタ分散体１の製造）
マゼンタ分散体１は、顔料としてＣ．Ｉ．ピグメントバイオレット１９（キナクリドン顔料）を３０部用いた他は、ブラック分散体１の製造と同様な組成と方法にて製造した。
【００７７】
（マゼンタ分散体２の製造）
マゼンタ分散体２は、顔料としてＣ．Ｉ．ピグメントレッド２０２（キナクリドン顔料）を４６．７部用いた他は、ブラック分散体１の製造と同様な組成と方法にて製造した。
【００７８】
（マゼンタ分散体３の製造）
マゼンタ分散体３は、顔料としてＣ．Ｉ．ピグメントレッド１２２（ジメチルキナクリドン顔料）を８０部用いた他は、ブラック分散体１の製造と同様な組成と方法にて製造した。
【００７９】
（シアン分散体１の製造）
シアン分散体１は、顔料としてＣ．Ｉ．ピグメントブルー１５：３（銅フタロシアニン顔料）を３０部用いた他は、ブラック分散体１の製造と同様な組成と方法にて製造した。
【００８０】
（シアン分散体２の製造）
シアン分散体２は、顔料としてＣ．Ｉ．ピグメントブルー１５：４（銅フタロシアニン顔料）を２０部用いた他は、ブラック分散体１の製造と同様な組成と方法にて製造した。
【００８１】
（シアン分散体３の製造）
シアン分散体３は、顔料としてＣ．Ｉ．ピグメントブルー１６（無金属フタロシアニン顔料）を１３．３部用いた他は、ブラック分散体１の製造と同様な組成と方法にて製造した。
【００８２】
（レッド分散体１の製造）
レッド分散体１は、顔料としてＣ．Ｉ．ピグメントレッド１９０（ペリレン顔料）：３０部用いた以外は、ブラック分散体１の製造と同様な組成と方法にて製造した。
【００８３】
（ブルー分散体１の製造）
ブルー分散体１は、顔料としてＣ．Ｉ．ピグメントバイオレット２３（ジオキサジン顔料）を３０部用いた以外は、ブラック分散体１の製造と同様な組成と方法にて製造した。
【００８４】
（グリーン分散体１の製造）
グリーン分散体１は、顔料としてＣ．Ｉ．ピグメントグリーン７（高塩素化銅フタロシアニン顔料）を３０部用いた以外は、ブラック分散体１の製造と同様な組成と方法にて製造した。
【００８５】
（水性インクの調製例）
以下具体的に、本発明の水性インクに好適なインク組成の例を示す。以下の組成例中の添加量は全て重量％で示してあるが、分散体についてはその固形分（顔料と分散ポリマー）について示す。＜＞は以下の各実施例、比較例で得た水性インクを、顔料濃度が０．００１〜０．０１重量％（顔料により測定時の最適濃度が若干異なるため）になるように、イオン交換水で希釈し、その分散粒子の“２０℃における平均粒径”を、粒度分布計（大塚電子社製ＥＬＳ−８００）で測定した値をｎｍ単位で示す。なお、本実施例中の残量の水と示す中にはインクの腐食防止のためプロキセルＸＬ−２を０．０５重量％、インクジェットヘッド部材の腐食防止のためベンゾトリアゾールを０．０２重量％、インク系中の金属イオンの影響を低減するためにＥＤＴＡ・２Ｎａ塩を０．０４重量％、それぞれイオン交換水に添加したものを用いた。
【００８６】
2004143387.tif 000002
なお、上記組成中、ＤＥＧｍＢＥはジエチレングリコールモノブチルエーテルを、オルフィンＥ１０１０及びオルフィンＳＴＧはアセチレングリコール系界面活性剤（いずれも商品名、日信化学工業株式会社製）を、ラクトアミドは鎖状もしくは環状アミド化合物である目詰まり防止剤を示す。
【００８７】
2004143387.tif 000003
なお、上記組成中、サーフィノール４６５はアセチレングリコール系界面活性剤（商品名、エアープロダクツ社（米国）製）を、イミダゾールはイミダゾール誘導体である目詰まり防止剤を示す。
【００８８】
2004143387.tif 000004
なお、上記組成中、サーフィノール６１はアセチレンアルコール系界面活性剤（商品名、エアープロダクツ社（米国）製）を、ＤＰＧｍＢＥはジプロピレングリコールモノブチルエーテルを、ピラジンはアジン化合物である目詰まり防止剤を示す。
【００８９】
2004143387.tif 000005
なお、上記組成中、サーフィノール４６５はアセチレングリコール系界面活性剤（商品名、エアープロダクツ社（米国）製）を、サーフィノール６１はアセチレンアルコール系界面活性剤（商品名、エアープロダクツ社（米国）製）を、ＤＰＧｍＢＥはジプロピレングリコールモノブチルエーテルを、１，２，４−トリアゾールはアゾール化合物である目詰まり防止剤を示す。
【００９０】
2004143387.tif 000006
なお、上記組成中、オルフィンＳＴＧはアセチレングリコール系界面活性剤（商品名、日信化学工業株式会社製）を、ＴＥＧｍＢＥはトリエチレングリコールモノブチルエーテルを、グアニジンはアミジン化合物である目詰まり防止剤を示す。
【００９１】
2004143387.tif 000007
なお、上記組成中、ＤＥＧｍＢＥはジエチレングリコールモノブチルエーテルを、ＤＰＧｍＢＥはジプロピレングリコールモノブチルエーテルを、２−ピリジノールはヒドロキシピリジン誘導体である目詰まり防止剤を示す。
【００９２】
2004143387.tif 000008
なお、上記組成中、ＤＥＧｍＢＥはジエチレングリコールモノブチルエーテルを、グアニンはプリン誘導体である目詰まり防止剤を示す。
【００９３】
2004143387.tif 000009
なお、上記組成中、サーフィノール６１はアセチレンアルコール系界面活性剤（商品名、エアープロダクツ社（米国）製）を、Ｎ−（２−ヒドロキシエチル）ピペラジンはヒドロキシ環状アミン化合物である目詰まり防止剤を示す。
【００９４】
2004143387.tif 000010
なお、上記組成中、オルフィンＥ１０１０及びオルフィンＳＴＧはアセチレングリコール系界面活性剤（いずれも商品名、日信化学工業株式会社製）を、ＴＥＧｍＢＥはトリエチレングリコールモノブチルエーテルを、５−メチル−２−ピロリドンは鎖状もしくは環状アミド化合物である目詰まり防止剤を示す。
【００９５】
2004143387.tif 000011
なお、上記組成中、ＤＥＧｍＢＥはジエチレングリコールモノブチルエーテルを、Ｎ−メチルイミダゾールはイミダゾール誘導体である目詰まり防止剤を示す。
【００９６】
2004143387.tif 000012
なお、上記組成中、サーフィノール４６５はアセチレングリコール系界面活性剤（商品名、エアープロダクツ社（米国）製）を、オルフィンＳＴＧはアセチレングリコール系界面活性剤（商品名、日信化学工業株式会社製）を、ＴＥＧｍＢＥはトリエチレングリコールモノブチルエーテルを、ピリダジンはアジン化合物である目詰まり防止剤を示す。
【００９７】
2004143387.tif 000013
なお、上記組成中、サーフィノール６１はアセチレンアルコール系界面活性剤（商品名、エアープロダクツ社（米国）製）を、ＰＧｍＢＥはプロピレングリコールモノブチルエーテルを、カナバニンはアミジン誘導体である目詰まり防止剤を示す。
【００９８】
2004143387.tif 000014
なお、上記組成中、ＤＥＧｍＢＥはジエチレングリコールモノブチルエーテルを、オルフィンＳＴＧはアセチレングリコール系界面活性剤（商品名、日信化学工業株式会社製）を、２−ピリジンエタノールはヒドロキシピリジン誘導体である目詰まり防止剤を示す。
【００９９】
2004143387.tif 000015
なお、上記組成中、オルフィンＥ１０１０はアセチレングリコール系界面活性剤（商品名、日信化学工業株式会社製）を、ピラゾールはアゾール化合物である目詰まり防止剤を示す。
【０１００】
2004143387.tif 000016
なお、上記組成中、ＴＥＧｍＢＥはトリエチレングリコールモノブチルエーテルを、オルフィンＥ１０１０及びオルフィンＳＴＧはアセチレングリコール系界面活性剤（いずれも商品名、日信化学工業株式会社製）を、サーフィノール６１はアセチレンアルコール系界面活性剤（商品名、エアープロダクツ社（米国）製）を、Ｎ−（２−ヒドロキシエチル）モルはヒドロキシ環状アミン化合物である目詰まり防止剤を示す。
【０１０１】
（比較例）
（比較例１）ブラックインク４の調製
比較例１では、顔料としてブラック分散体１に用いたカーボンブラック顔料を、分散剤として高分子分散剤と界面活性剤を用い、本比較例１のブラックインク４を調製した。その組成を以下に示す。
【０１０２】
2004143387.tif 000017
なお、上記組成中、カーボンブラック顔料はラーベンＣ（商品名、コロンビアンカーボン株式会社製、Ｃ．Ｉ．ピグメントブラック７）を、非イオン系界面活性剤はノイゲンＥＡ１６０（商品名、第一工業製薬株式会社製）を、高分子分散剤はソルスパース２７０００（商品名、アビシア社製）を示す。上記組成物をビーズミルミニゼータ（アジサワ株式会社製）により２時間分散処理を行なって、比較例１によるブラックインク４を作成した。また、この比較例では、プロキセルＸＬ−２、ＥＤＴＡ・２Ｎａ塩、ベンゾトリアゾールを添加しなかった。
【０１０３】
（比較例２）
本比較例２では、目詰まり防止剤であるラクトアミド（鎖状もしくは環状アミド化合物）を添加せず、その分を水に置き換えた以外は組成例１と同様な組成にて、ブラックインク５を作成した。
【０１０４】
（水性インクの評価）
＜▲１▼普通紙上での印刷品質の評価＞
上記実施例及び比較例で調製した水性インクを、インクジェットプリンタＰＭ−４０００ＰＸ（商品名、セイコーエプソン株式会社製）に搭載し、普通紙上に１〜２０ポイントの文字を１ポイント刻みで印刷して、その文字の滲みによる印刷品質を評価した。この評価で用いた普通紙はヨーロッパ、アメリカ及び日本の市販されている普通の紙で（１）Ｃｏｎｑｕｅｒｏｒ紙、（２）Ｒｅｙｍａｔ紙、（３）Ｍｏｄｅ　Ｃｏｐｙ紙、（４）Ｒａｐｉｄ　Ｃｏｐｙ紙、（５）Ｘｅｒｏｘ　Ｐ紙、（６）Ｘｅｒｏｘ　４０２４紙、（７）Ｘｅｒｏｘ　１０紙、（８）Ｎｅｅｎａｈ　Ｂｏｎｄ紙、（９）Ｒｉｃｏｐｙ　６２００紙及び（１０）Ｈａｍｍｅｒ　ｍｉｌｌ　Ｃｏｐｙｐｌｕｓ紙であり、評価は目視で行なった。以下に評価判断基準を示す。また、評価結果は表１に示した。なお、表１中の印刷媒体種に示した括弧数字は上記の普通紙の名称に付した括弧数字と同一である。
【０１０５】
評価Ａ：全てのポイントの文字において、滲みがわからない。
Ｂ：５ポイント以下の文字で、わずかに滲みが認められる（実用レベル）。
Ｃ：滲みのため、５ポイント以下の文字が太く見える。
Ｄ：滲みが著しく、５ポイント以下の文字が判別できない。
【０１０６】
【表１】
2004143387.tif 000018
【０１０７】
以上のように、本発明においては、普通紙上で滲みが少ない、高品質で実用性の高いインクジェット記録に好適な水性インクを提供することができる。
【０１０８】
＜▲２▼光沢系メディア上での光沢性の評価＞
上記実施例及び比較例で作成した水性インクを、インクジェットプリンタＰＭ−４０００ＰＸ（商品名、セイコーエプソン株式会社製）に搭載し、光沢系メディア上に７２０ｄｐｉ×７２０ｄｐｉの解像度で、５％から１００％まで５％刻みでｄｕｔｙを変えたベタパターンを印刷して、その印刷物の光沢性を評価した。この評価で用いた光沢系メディアはヨーロッパ、アメリカ及び日本の市販されている光沢系メディアで、（１１）フォトプリント紙２、（１２）ＭＣ写真用紙（（１１）、（１２）とも商品名、セイコーエプソン株式会社製）、（１３）Ｉｎｋ　Ｊｅｔ　Ｐａｐｅｒ　Ｐｈｏｔｏ　Ｇｌｏｓｓｙ　Ｐａｐｅｒ　Ｓｕｐｅｒ　Ｐｈｏｔｏ　Ｇｒａｄｅ、（１４）Ｉｎｋ　Ｊｅｔ　Ｐａｐｅｒ　Ｐｈｏｔｏ　Ｐａｐｅｒ　Ｈｉｇｈ　Ｇｒａｄｅ（（１３）、（１４）とも商品名、富士写真フィルム株式会社製）、（１５）Ｉｎｋ　Ｊｅｔ　ｐｈｏｔｏｇｒａｐｈｉｃ　Ｑｕａｌｉｔｙ　Ｐａｐｅｒ　ｐｈｏｔｏ　Ｗｅｉｇｈｔ（商品名、コダック社製）、（１６）Ｐｈｏｔｏｌｉｋｅ　ＱＰ　ＱＰ２０Ａ４ＧＨ（商品名、コニカ株式会社製）である。評価は目視で行なった。以下に評価判断基準を示す。また、評価結果は表２に示した。なお、表２中の印刷媒体種に示した括弧数字は上記の光沢系メディアの名称に付した括弧数字と同一である。
【０１０９】
評価Ａ：全てのベタパターンで光沢性が認められる。
Ｂ：１００％ｄｕｔｙの印字部分がわずかに光沢性に欠けるが、実用上問題ないレベル。
Ｃ：５０％ｄｕｔｙ以上の印字部分が光沢性に欠ける。
Ｄ：全てのベタパターンで光沢性に欠ける。
【０１１０】
【表２】
2004143387.tif 000019
【０１１１】
以上のように、本発明においては、インクジェットに通常用いられる光沢紙等の光沢系メディアにおいても、光沢性に優れた、高品質で実用性の高いインクジェット記録に好適な水性インクを提供することができる。
【０１１２】
＜▲３▼水性インクの保存安定性の評価＞
上記実施例中の組成例及び比較例で調製した水性インクを、ガラス製のサンプル瓶に入れ密栓後、それぞれ６０℃で１週間放置し、放置前後でのインクの異物発生量、物性値（粘度、表面張力）について調べた。以下に評価判断基準を示す。また、評価結果は表３に示した。
【０１１３】
評価Ａ：６０℃放置後の異物量・物性値と放置前のそれとの比が、０．９９〜１．０１の範囲内である。
Ｂ：比が０．９５〜０．９９、あるいは１．０１〜１．０５の範囲内である（実用レベル）。
Ｃ：比が０．９０〜０．９５、あるいは１．０５〜１．１０の範囲内である。
Ｄ：比が０．９０未満、あるいは１．１０より大きい。
【０１１４】
【表３】
2004143387.tif 000020
【０１１５】
以上のように、本発明においては、保存安定性に優れた、高品質で実用性の高いインクジェット記録に好適な水性インクを提供することができる。
【０１１６】
＜▲４▼水性インクの耐乾燥目詰まり性の評価＞
上記実施例及び比較例で作成した水性インクを、インクジェットプリンタＰＭ−４０００ＰＸ（商品名、セイコーエプソン株式会社製）に搭載し、印刷ヘッドをホームポジションからはずした状態で高温・低湿度環境下（４０℃／２５％ＲＨ）で２週間放置した。放置後、正常に印刷が行えるまでのクリーニング回数にて、耐乾燥目詰まり性を評価した。以下に評価判断基準を示す。また、評価結果は表４に示した。
【０１１７】
評価Ａ：クリーニング０〜１回で復帰する。
Ｂ：クリーニング２〜５回で復帰する。
Ｃ：クリーニング６〜１０回で復帰する。
Ｄ：クリーニングを１１回以上行なっても復帰しない。
【０１１８】
【表４】
2004143387.tif 000021
【０１１９】
以上のように、本発明においては、乾燥目詰まり性に優れた、高品質で実用性の高いインクジェット記録に好適な水性インクを提供することができる。
【０１２０】
＜▲５▼水性インクの安定性の評価＞
ブラック分散体１の製造に用いた分散ポリマーにおいて、芳香環を含むモノマーであるスチレン及びα−メチルスチレンと、その他のモノマーであるブチルメタクリレート、ラウリルメタクリレート、アクリル酸との比率を変えることで分散ポリマー中の芳香環の量を変える重合を行なった。そしてこの分散ポリマーを用いてブラック分散体４〜１１を製造し、実施例中の組成例１と同様の組成と方法にて水性インクを調製した。ブラック分散体４〜１１においては、顔料として用いたカーボンブラック顔料のモナーク８８０（商品名、キャボット製、Ｃ．Ｉ．ピグメントブラック７）と分散ポリマーの重量比をブラック分散体１と同様にした。以下にブラック分散体４〜１１の組成を示す。また、ブラック分散体１と同様な方法にて分散ポリマー中の芳香環量を測定した結果を、分散体名の横に示した。
【０１２１】
（ブラック分散体４；分散ポリマー中の芳香環量：０重量％）
モナーク８８０（商品名；キャボット社製、Ｃ．Ｉ．ピグメントブラック７）：３０部
スチレン：０部
α−メチルスチレン：０部
ブチルメタクリレート：４６部
ラウリルメタクリレート：３０．７部
アクリル酸：６．１部
ｔ―ドデシルメルカプタン：０．３部
スチレン：０部
アクリル酸：４６部
ブチルメタクリレート：１５３．３部
ｔ−ドデシルメルカプタン：１部
アゾビスイソブチロニトリル：３部
【０１２２】
（ブラック分散体５；分散ポリマー中の芳香環量：１０重量％）
モナーク８８０（商品名；キャボット社製、Ｃ．Ｉ．ピグメントブラック７）：３０部
スチレン：６部
α−メチルスチレン：２．３部
ブチルメタクリレート：３９．７部
ラウリルメタクリレート：２６．５部
アクリル酸：５．３部
ｔ―ドデシルメルカプタン：０．３部
スチレン：３０部
アクリル酸：３９．７部
ブチルメタクリレート：１３２．４部
ｔ−ドデシルメルカプタン：１部
アゾビスイソブチロニトリル：３部
【０１２３】
（ブラック分散体６；分散ポリマー中の芳香環量：２０重量％）
モナーク８８０（商品名；キャボット社製、Ｃ．Ｉ．ピグメントブラック７）：３０部
スチレン：１２部
α−メチルスチレン：４．６部
ブチルメタクリレート：３３．５部
ラウリルメタクリレート：２２．３部
アクリル酸：４．５部
ｔ―ドデシルメルカプタン：０．３部
スチレン：６０部
アクリル酸：３３．５部
ブチルメタクリレート：１１１．７部
ｔ−ドデシルメルカプタン：１部
アゾビスイソブチロニトリル：３部
【０１２４】
（ブラック分散体７；分散ポリマー中の芳香環量：２５重量％）
モナーク８８０（商品名；キャボット社製、Ｃ．Ｉ．ピグメントブラック７）：３０部
スチレン：１５部
α−メチルスチレン：５．８部
ブチルメタクリレート：３０．４部
ラウリルメタクリレート：２０．２部
アクリル酸：４．１部
ｔ―ドデシルメルカプタン：０．３部
スチレン：７５部
アクリル酸：３０．４部
ブチルメタクリレート：１０１．２部
ｔ−ドデシルメルカプタン：１部
アゾビスイソブチロニトリル：３部
【０１２５】
（ブラック分散体８；分散ポリマー中の芳香環量：３０重量％）
モナーク８８０（商品名；キャボット社製、Ｃ．Ｉ．ピグメントブラック７）：３０部
スチレン：１８部
α−メチルスチレン：６．９部
ブチルメタクリレート：２７．２部
ラウリルメタクリレート：１８．２部
アクリル酸：３．６部
ｔ―ドデシルメルカプタン：０．３部
スチレン：９０部
アクリル酸：２７．２部
ブチルメタクリレート：９０．８部
ｔ−ドデシルメルカプタン：１部
アゾビスイソブチロニトリル：３部
【０１２６】
（ブラック分散体９；分散ポリマー中の芳香環量：６０重量％）
モナーク８８０（商品名；キャボット社製、Ｃ．Ｉ．ピグメントブラック７）：３０部
スチレン：３６部
α−メチルスチレン：１３．８部
ブチルメタクリレート：８．５部
ラウリルメタクリレート：５．７部
アクリル酸：１．１部
ｔ―ドデシルメルカプタン：０．３部
スチレン：１８０部
アクリル酸：８．５部
ブチルメタクリレート：２８．４部
ｔ−ドデシルメルカプタン：１部
アゾビスイソブチロニトリル：３部
【０１２７】
（ブラック分散体１０；分散ポリマー中の芳香環量：７０重量％）
モナーク８８０（商品名；キャボット社製、Ｃ．Ｉ．ピグメントブラック７）：３０部
スチレン：４２部
α−メチルスチレン：１６．１部
ブチルメタクリレート：２．３部
ラウリルメタクリレート：１．５部
アクリル酸：０．３部
ｔ―ドデシルメルカプタン：０．３部
スチレン：２１０部
アクリル酸：２．３部
ブチルメタクリレート：７．６部
ｔ−ドデシルメルカプタン：１部
アゾビスイソブチロニトリル：３部
【０１２８】
（ブラック分散体１１；分散ポリマー中の芳香環量：７３重量％）
モナーク８８０（商品名；キャボット社製、Ｃ．Ｉ．ピグメントブラック７）：３０部
スチレン：６７部
α−メチルスチレン：０部
ブチルメタクリレート：０部
ラウリルメタクリレート：０部
アクリル酸：０部
ｔ―ドデシルメルカプタン：０．３部
スチレン：２１５部
アクリル酸：０部
ブチルメタクリレート：０部
ｔ−ドデシルメルカプタン：１部
アゾビスイソブチロニトリル：３部
【０１２９】
以上述べた方法と材料にて調製した分散体を用いた水性インクについて、保存安定性評価を行なった。評価方法はインクをガラス製のサンプル瓶に入れ密栓後、それぞれ６０℃および７０℃／１週間放置し、放置前後でのインクの発生異物、物性値（粘度）について調べた。評価判断基準は上記の＜▲４▼水性インクの保存安定性の評価＞に示した保存安定性評価と同様に行なった。その評価結果を表５に示した。
【０１３０】
【表５】
2004143387.tif 000022
【０１３１】
表５の結果から、本発明の分散ポリマー中の芳香環量が２０〜７０重量％の範囲の場合に保存安定性が確保できることが判る。さらに、２５〜５０重量％の範囲であると異物発生及び粘度変化が無く、好ましい形態であることが判る。
【０１３２】
以上のように、本発明においては、保存安定性に優れた、高品質で実用性の高いインクジェット記録用水性インクを提供することができる。また、このような水性インクを用いることで、以上述べた印刷物の印刷品質（滲み、光沢性）を評価した場合、何れの評価でも普通紙・光沢系メディアの区別無く優れた印刷物特性を示すことが判る。
【０１３３】
また、目詰まり防止剤を含んでなることにより、極端に乾燥が進んでインクジェットヘッドのノズル孔内で水性インクが乾燥固化しても、ヘッド内部の水性インクにより容易に再分散するため、ヘッドが目詰まらずに印刷不能とならない。
【０１３４】
なお、本発明はこれらの実施例に限定されると考えるべきではなく、本発明の主旨を逸脱しない限り種々の変更は可能である。
【０１３５】
【発明の効果】
以上述べたように、本発明の水性インク、すなわち、顔料を分散ポリマーで包含して水に分散可能にしかつ該分散ポリマー中の芳香環の量が該分散ポリマーの２０〜７０重量％の範囲である分散体、浸透剤、目詰まり防止剤、水を少なくとも含んでなる水性インクであって、該目詰まり防止剤が鎖状もしくは環状アミド化合物、イミダゾール誘導体、アジン化合物、アゾール化合物、アミジン誘導体、ヒドロキシピリジン誘導体、プリン誘導体、ヒドロキシ環状アミン化合物からなる群から選択されていることを特徴とする水性インクを用いれば、普通紙上・光沢系メディア上の区別無く滲みが少なく、光沢性を有する印刷画像が実現できる。更に、インクジェット記録にあっては耐乾燥目詰まり性に優れ、極端に乾燥が進んでノズル孔内で水性インクが乾燥固化しても容易に復帰できる水性インクを提供できるという効果を有する。